(57)【要約】【課題】簡単な構成で外装体の内部に樹脂玉が形成されるのを防止し得るシート材、機械的強度の低下が生じ難い外装体を有する二次電池、およびかかる二次電池の製造方法を提供する。【解決手段】シート材８０は、正極、負極およびセパレータを備える電極積層体１０を、内部に封入する外装体８を作製するために使用される。シート材８０は、樹脂材料で構成され、外装体８を作製する際に融着される第１の部分８２１と、シート材８０の平面視において第１の部分８２１より内側に位置し、外装体８を作製する際に溶融した樹脂材料が外装体８の内部へ流入するのを阻止する第２の部分８２２とを有する。【選択図】図２
2019046535.tif 000002
【特許請求の範囲】
【請求項１】
正極、負極およびセパレータを備える電極積層体を、内部に封入する外装体を作製するためのシート材であって、
樹脂材料で構成され、前記外装体を作製する際に融着される第１の部分と、
前記シート材の平面視において前記第１の部分より内側に位置し、前記外装体を作製する際に溶融した前記樹脂材料が前記外装体の内部へ流入するのを阻止する第２の部分とを有することを特徴とするシート材。
【請求項２】
前記第２の部分は、前記樹脂材料よりもメルトフローレートが小さい樹脂材料で構成されている請求項１に記載のシート材。
【請求項３】
前記第１の部分を構成する前記樹脂材料の温度２００℃、荷重９８ＮにおけるメルトフローレートをＦ１［ｇ／１０ｍｉｎ］とし、前記第２の部分を構成する前記樹脂材料の温度２００℃、荷重９８ＮにおけるメルトフローレートをＦ２［ｇ／１０ｍｉｎ］としたとき、Ｆ１／Ｆ２が１．５〜３．５である請求項２に記載のシート材。
【請求項４】
前記第２の部分は、前記樹脂材料よりも密度が大きい樹脂材料で構成されている請求項１ないし３のいずれかに記載のシート材。
【請求項５】
前記第１の部分を構成する前記樹脂材料の密度をＤ１［ｇ／ｃｍ３］とし、前記第２の部分を構成する前記樹脂材料の密度をＤ２［ｇ／ｃｍ３］としたとき、Ｄ２−Ｄ１が０．０１５以下である請求項４に記載のシート材。
【請求項６】
前記第２の部分は、前記樹脂材料よりも融点が高い樹脂材料で構成されている請求項１ないし５のいずれかに記載のシート材。
【請求項７】
前記第１の部分を構成する前記樹脂材料の融点をＭ１［℃］とし、前記第２の部分を構成する前記樹脂材料の融点をＭ２としたとき、Ｍ１−Ｍ２が１０〜３０である請求項６に記載のシート材。
【請求項８】
当該シート材は、基材層と、該基材層の一方の面側に設けられた表面層とを有し、
前記第１の部分および前記第２の部分は、いずれも前記表面層内に設けられている請求項１ないし７のいずれかに記載のシート材。
【請求項９】
当該シート材の平面視において、前記第１の部分は、第１の幅を有する帯状をなし、前記第２の部分は、前記第１の幅より小さい第２の幅を有する帯状をなしている請求項８に記載のシート材。
【請求項１０】
前記第１の幅をＬ１［ｍｍ］とし、前記第２の幅をＬ２［ｍｍ］としたとき、Ｌ２／Ｌ１が０．１〜０．８である請求項９に記載のシート材。
【請求項１１】
当該シート材は、基材層と、該基材層の一方の面側に設けられた表面層とを有し、
前記第１の部分は、前記表面層内に設けられ、前記第２の部分は、前記表面層上に設けられている請求項１ないし７のいずれかに記載のシート材。
【請求項１２】
前記表面層は、その全体が前記第１の部分を構成する前記樹脂材料で形成されている請求項１１に記載のシート材。
【請求項１３】
前記第２の部分は、複数の粒子を含む請求項１１または１２に記載のシート材。
【請求項１４】
正極、負極およびセパレータを備える電極積層体と、
電解質と、
請求項１ないし１３のいずれかに記載のシート材の前記第１の部分を融着してなり、前記電極積層体および前記電解質を、内部に封入する外装体とを有することを特徴とする二次電池。
【請求項１５】
請求項１ないし１３のいずれかに記載のシート材とともに、正極、負極およびセパレータを備える電極積層体を用意する工程と、
前記第１の部分および前記第２の部分が存在する側の面を内側として前記シート材を折り曲げるか、または前記シート材の前記面に他のシート材を重ね合わせた後、前記シート材の前記第１の部分の一部を融着することにより、開口部を備える外装体を作製する工程と、
前記開口部を介して、前記外装体内に前記電極積層体を収納するとともに、電解質を充填する工程と、
前記シート材の前記第１の部分の残りの部分を融着することにより、前記外装体の前記開口部を封止する工程とを有し、
前記第１の部分を融着する際に、溶融した前記樹脂材料が前記第２の部分の存在により、前記外装体の内部へ流入するのを阻止することを特徴とする二次電池の製造方法。
【発明の詳細な説明】
【技術分野】
【０００１】
本発明は、シート材、二次電池および二次電池の製造方法に関する。
【背景技術】
【０００２】
現在、リチウムイオン二次電池の開発が盛んに行われている。リチウムイオン二次電池は、一般に、正極、負極および電解質を有しており、これらが外装体に封入されている。また、リチウムイオン二次電池を軽量化し得ることから、外装体を、例えばアルミニウム層に樹脂層を積層した積層シートで構成することも行われている。
【０００３】
かかる外装体は、シート材の外周部をヒートシールすることにより作製される。この際、ヒートバーの押圧力によっては、樹脂層の押圧部分に存在する溶融状態の樹脂材料が流出し、外装体の内部のシール部近傍に樹脂玉（樹脂の塊）が形成される場合がある。この樹脂玉は脆いため、外装体内でガスが発生してシート材が引っ張られると、樹脂層の樹脂玉との境界部にクッラクが発生することがある。
【０００４】
発生したクラックがアルミニウム層にまで到達すると、アルミニウム層がリチウム合金化してしまい、アルミニウム層に孔が形成されることがある。この場合、シート材の機械的強度が低下し、外装体内で発生したガスの圧力によって、外装体が容易に破損してしまうことがある。
【０００５】
このような樹脂玉が外装体内に形成されるのを防止する手段として、溶融状態の樹脂材料を受容する凹部（受け部）をシート材に形成することが提案されている（例えば、特許文献１参照）。しかしながら、特許文献１に記載のシート材では、凹部を形成することから、その構成が複雑になる。
【先行技術文献】
【特許文献】
【０００６】
【特許文献１】特開２００１−２２９８８９号公報
【発明の概要】
【発明が解決しようとする課題】
【０００７】
本発明は、上記問題点を解決すべくなされたものであり、その目的は、簡単な構成で外装体の内部に樹脂玉が形成されるのを防止し得るシート材、機械的強度の低下が生じ難い外装体を有する二次電池、およびかかる二次電池の製造方法を提供することにある。
【課題を解決するための手段】
【０００８】
このような目的は、下記の本発明により達成される。
［１］本発明のシート材は、正極、負極およびセパレータを備える電極積層体を、内部に封入する外装体を作製するためのシート材であって、
樹脂材料で構成され、前記外装体を作製する際に融着される第１の部分と、
前記シート材の平面視において前記第１の部分より内側に位置し、前記外装体を作製する際に溶融した前記樹脂材料が前記外装体の内部へ流入するのを阻止する第２の部分とを有することを特徴とする。
【０００９】
［２］本発明のシート材では、前記第２の部分は、前記樹脂材料よりもメルトフローレートが小さい樹脂材料で構成されていることが好ましい。
【００１０】
［３］本発明のシート材では、前記第１の部分を構成する前記樹脂材料の温度２００℃、荷重９８ＮにおけるメルトフローレートをＦ１［ｇ／１０ｍｉｎ］とし、前記第２の部分を構成する前記樹脂材料の温度２００℃、荷重９８ＮにおけるメルトフローレートをＦ２［ｇ／１０ｍｉｎ］としたとき、Ｆ１／Ｆ２が１．５〜３．５であることが好ましい。
【００１１】
［４］本発明のシート材では、前記第２の部分は、前記樹脂材料よりも密度が大きい樹脂材料で構成されていることが好ましい。
【００１２】
［５］本発明のシート材では、前記第１の部分を構成する前記樹脂材料の密度をＤ１［ｇ／ｃｍ３］とし、前記第２の部分を構成する前記樹脂材料の密度をＤ２［ｇ／ｃｍ３］としたとき、Ｄ２−Ｄ１が０．０１５以下であることが好ましい。
【００１３】
［６］本発明のシート材では、前記第２の部分は、前記樹脂材料よりも融点が高い樹脂材料で構成されていることが好ましい。
【００１４】
［７］本発明のシート材では、前記第１の部分を構成する前記樹脂材料の融点をＭ１［℃］とし、前記第２の部分を構成する前記樹脂材料の融点をＭ２としたとき、Ｍ１−Ｍ２が１０〜３０であることが好ましい。
【００１５】
［８］本発明のシート材では、基材層と、該基材層の一方の面側に設けられた表面層とを有し、
前記第１の部分および前記第２の部分は、いずれも前記表面層内に設けられていることが好ましい。
【００１６】
［９］本発明のシート材では、その平面視において、前記第１の部分は、第１の幅を有する帯状をなし、前記第２の部分は、前記第１の幅より小さい第２の幅を有する帯状をなしていることが好ましい。
【００１７】
［１０］本発明のシート材では、前記第１の幅をＬ１［ｍｍ］とし、前記第２の幅をＬ２［ｍｍ］としたとき、Ｌ２／Ｌ１が０．１〜０．８であることが好ましい。
【００１８】
［１１］本発明のシート材では、基材層と、該基材層の一方の面側に設けられた表面層とを有し、
前記第１の部分は、前記表面層内に設けられ、前記第２の部分は、前記表面層上に設けられていることが好ましい。
【００１９】
［１２］本発明のシート材では、前記表面層は、その全体が前記第１の部分を構成する前記樹脂材料で形成されていることが好ましい。
【００２０】
［１３］本発明のシート材では、前記第２の部分は、複数の粒子を含むことが好ましい。
【００２１】
［１４］本発明の二次電池は、正極、負極およびセパレータを備える電極積層体と、
電解質と、
前記シート材の前記第１の部分を融着してなり、前記電極積層体および前記電解質を、内部に封入する外装体とを有することを特徴とする。
【００２２】
［１５］本発明の二次電池の製造方法は、前記シート材とともに、正極、負極およびセパレータを備える電極積層体を用意する工程と、
前記第１の部分および前記第２の部分が存在する側の面を内側として前記シート材を折り曲げるか、または前記シート材の前記面に他のシート材を重ね合わせた後、前記シート材の前記第１の部分の一部を融着することにより、開口部を備える外装体を作製する工程と、
前記開口部を介して、前記外装体内に前記電極積層体を収納するとともに、電解質を充填する工程と、
前記シート材の前記第１の部分の残りの部分を融着することにより、前記外装体の前記開口部を封止する工程とを有し、
前記第１の部分を融着する際に、溶融した前記樹脂材料が前記第２の部分の存在により、前記外装体の内部へ流入するのを阻止することを特徴とする。
【発明の効果】
【００２３】
本発明によれば、第２の部分の存在により、外装体の内部に樹脂玉が形成されるのを防止することができる。
【図面の簡単な説明】
【００２４】
【図１】第１実施形態のリチウムイオン二次電池を模式的に示す斜視図である。
【図２】図１中のＡ−Ａ線断面図である。
【図３】図１に示すリチウムイオン二次電池を模式的に示す平面図である。
【図４】図１に示すリチウムイオン二次電池の外装体を作製する工程を示す断面図である。
【図５】第２実施形態のリチウムイオン二次電池を模式的に示す平面図である。
【図６】図５中のＢ−Ｂ線断面図である。
【図７】図５に示すリチウムイオン二次電池の外装体を作製する工程を示す断面図である。
【図８】シール部の他の構成例を示す断面図である。
【発明を実施するための形態】
【００２５】
以下、本発明のシート材、二次電池および二次電池の製造方法について、添付図面に示す好適実施形態に基づいて詳細に説明する。
なお、以下の実施形態では、本発明の二次電池をリチウムイオン二次電池に適用した場合について説明する。
【００２６】
＜第１実施形態＞
まず、リチウムイオン二次電池の第１実施形態について説明する。
図１は、第１実施形態のリチウムイオン二次電池を模式的に示す斜視図、図２は、図１中のＡ−Ａ線断面図、図３は、図１に示すリチウムイオン二次電池を模式的に示す平面図、図４は、図１に示すリチウムイオン二次電池の外装体を作製する工程を示す断面図である。
【００２７】
なお、各図では、その特徴を判り易くするために、便宜上、特徴となる部分を拡大して示している場合があり、各構成要素の寸法比率等は、実際とは異なる場合がある。また、以下に例示される材料、寸法等は一例であって、本発明は、それらに限定されるものではなく、その要旨を変更しない範囲で適宜変更して実施することが可能である。
【００２８】
図１および図２に示すように、リチウムイオン二次電池１は、正極２と、負極３と、これの間に介挿されたセパレータ６とを備える電極積層体１０と、電解液７と、内部に電極積層体１０および電解液７を封入するシート状の外装体８とを備えている。
【００２９】
電極積層体１０は、さらに、正極２に接合された端子用タブ４と、負極３に接合された端子用タブ５とを備えており、これらの端子用タブ４、５は、電極積層体１０を外装体８内に封入した状態で、外装体８から突出している。
【００３０】
本実施形態では、正極２に接合された端子用タブ４と、負極３に接合された端子用タブ５とは、電極積層体１０の同じ端部、すなわちリチウムイオン二次電池１の同じ端部から同方向に突出している。
【００３１】
正極２は、図示しないが、平面視で略矩形状をなすアルミニウム箔で構成された正極集電体と、正極集電体の両面にそれぞれ設けられた正極活物質層とを有している。リチウムイオン二次電池１の充電時には、正極集電体が電気を集電して、正極活物質層に供給する。
正極集電体の一部は、正極活物質層から露出しており、この露出部に端子用タブ４が接合されている。なお、端子用タブ４は、例えば、アルミニウム板等で構成することができる。
【００３２】
正極活物質層は、例えば、正極活物質と、導電助剤と、結着剤とを含む正極用スラリーを、正極集電体に塗工することにより形成することができる。
正極活物質としては、特に限定されないが、例えば、一般式「ＬｉＭｘＯｙ（式中、Ｍは金属原子であり、ｘおよびｙは、金属原子Ｍと酸素原子Ｏとの組成比である。）」で表される金属酸リチウム化合物が挙げられ、これらのうちの１種を単独でまたは２種以上を組み合わせて用いることができる。
【００３３】
かかる金属酸リチウム化合物の具体例としては、例えば、コバルト酸リチウム（ＬｉＣｏＯ２）、ニッケル酸リチウム（ＬｉＮｉＯ２）、マンガン酸リチウム（ＬｉＭｎ２Ｏ４）等が挙げられる。
【００３４】
また、前記一般式において、Ｍが複数種の金属原子で構成されてもよい。この場合、金属酸リチウム化合物は、例えば、一般式「ＬｉＭ１ｐＭ２ｑＭ３ｒＯｙ（式中、Ｍ１、Ｍ２およびＭ３は互いに異なる種類の金属原子であり、ｐ、ｑ、ｒおよびｙは、金属原子Ｍ１、Ｍ２およびＭ３と酸素原子Ｏとの組成比である。）」で表される。なお、ｐ＋ｑ＋ｒ＝ｘである。かかる金属酸リチウム化合物の具体例としては、ＬｉＮｉ０．３３Ｍｎ０．３３Ｃｏ０．３３Ｏ２等が挙げられる。
【００３５】
また、正極活物質には、類似の組成であるオリビン型リン酸鉄リチウム（ＬｉＦｅＰＯ４）を用いることもできる。
導電助剤としては、例えば、アセチレンブラック等が用いられ、結着剤としては、例えば、ポリフッ化ビニリデン等が用いられる。
【００３６】
一方、負極３は、図示しないが、平面視で略矩形状をなす銅箔で構成された負極集電体と、負極集電体の両面にそれぞれ設けられた負極活物質層とを有している。リチウムイオン二次電池１の放電時に、負極集電体は、負極活物質層で発生した電子を効率よく取り出し外部機器に供給する。
負極集電体の一部は、負極活物質層から露出しており、この露出部に端子用タブ５が接合されている。なお、端子用タブ５は、例えば、ニッケルめっきを施したアルミニウム板等で構成することができる。
【００３７】
負極活物質層は、例えば、負極活物質と、結着剤と、必要に応じて導電助剤とを含む負極用スラリーを、負極集電体に塗工することにより形成することができる。
負極活物質としては、特に限定されないが、例えば、炭素粉末、黒鉛粉末のような炭素材料、チタン酸リチウムのような金属酸化物等を用いることができる。
また、結着剤としては、例えば、ポリフッ化ビニリデン等を用いることができ、導電助剤としては、例えば、アセチレンブラック、カーボンナノチューブ等を用いることができる。
【００３８】
各集電体の平面形状は、図示の構成では、正方形状をなしているが、例えば、長方形状、円形状、楕円形状等であってもよい。
各集電体の平面視での面積（平面積）は、製造すべきリチウムイオン二次電池１のサイズに応じて適宜設定されるため、特に限定されないが、５００〜２５００ｍｍ２程度であることが好ましく、７５０〜２０００ｍｍ２程度であることがより好ましい。
また、各集電体の厚さも、特に限定されないが、１〜７５μｍ程度であることが好ましく、５〜５０μｍ程度であることがより好ましい。
【００３９】
各電極活物質は、粒子状であることが好ましい。この場合、電極活物質の平均粒径は、１〜３０μｍ程度であることが好ましい。
また、各活物質層の厚さも、特に限定されないが、５〜１００μｍ程度であることが好ましく、１０〜７５μｍ程度であることがより好ましい。
【００４０】
正極２と負極３との間には、セパレータ６が介挿されている。このセパレータ６は、絶縁性を有し、正極２と負極３との短絡を防止する機能および電解液７を保持する機能を有する。
セパレータ６は、電解液７を保持または通過させることが可能であれば、特に限定されず、多孔質膜（粒子集合物）、不織布等で構成することができる。
【００４１】
セパレータ６の構成材料（絶縁材料）としては、例えば、ポリエチレン、ポリプロピレンのようなオレフィン系樹脂、セルロース系樹脂等が挙げられる。
また、セパレータ６の厚さは、１〜７５μｍ程度であることが好ましく、１〜５０μｍ程度であることがより好ましい。かかる厚さのセパレータ６であれば、絶縁性を十分に確保することができる。
【００４２】
以上のような電極積層体１０は、電解液７とともに外装体８内に封入されている。
電解液７は、電解質を溶媒に溶解してなる液体である。リチウムイオン二次電池１の充放電時には、この電解液７中をイオンが伝導する。
【００４３】
溶媒には、水分を実質的に含まない（例えば、１００ｐｐｍ未満）非水系溶媒が好適に用いられる。非水系溶媒としては、例えば、プロピレンカーボネート、エチレンカーボネート、ジエチルカーボネート、ジメチルカーボネート、メチルエチルカーボネート、ジメトキシエタン、γ−ブチロラクトン、酢酸メチル、蟻酸メチル、トルエン、ヘキサン等が挙げられ、これらのうちの１種を単独でまたは２種以上を組み合わせて用いることができる。
【００４４】
電解質としては、例えば、六フッ化リン酸リチウム、過塩素酸リチウム、四フッ化ホウ酸リチウムのようなリチウム塩等を好適に使用することができる。
電解液７中の電解質の濃度は、特に限定されないが、０．０１〜１Ｍ程度であることが好ましく、０．０５〜０．７５Ｍ程度であることがより好ましく、０．１〜０．５Ｍ程度であることがさらに好ましい。
【００４５】
なお、電解液７は、ゲル化剤の添加によりゲル状をなしていてもよい。ゲル化剤としては、例えば、アセトニトリルのようなニトリル系化合物、テトラヒドロフランのようなエーテル系化合物、ジメチルホルムアミドのようなアミド系化合物等が挙げられ、これらのうちの１種を単独でまたは２種以上を組み合わせて用いることができる。
【００４６】
外装体８は、図１に示すように、１枚の可撓性を有するシート材８０を折り曲げ、その外周部をシールしてなる。
本実施形態のシート材８０は、図２に示すように、基材層８１と、基材層８１の一方の面に設けられた樹脂層（表面層）８２と、基材層８１の他方の面（樹脂層８２と反対側の面）に設けられた保護層８３とを備える積層シートで構成されている。
【００４７】
基材層８１は、シート材８０に強度を付与する機能および電解液７やガスの透過を阻止する機能を有する。基材層８１の構成材料としては、例えば、アルミニウムまたはアルミニウム合金、ステンレス鋼等が挙げられる。
基材層８１の厚さは、特に限定されないが、９〜６０μｍ程度であることが好ましく、２０〜５０μｍ程度であることがより好ましい。
【００４８】
樹脂層８２は、融着されることにより外装体８を封止する機能を有する。樹脂層８２の構成材料（融着可能な材料）としては、例えば、ポリエチレン、ポリプロピレン、エチレン−酢酸ビニル共重合体、アイオノマー、ポリエチレンテレフタレート、ポリブチレンテレフタレート、ポリ塩化ビニル、ポリ塩化ビニリデン、ポリビニルアルコール、エチレン−ビニルアルコール共重合体、ポリスチレン、ポリアクリロニトリル、エチレン−（メタ）アクリル酸共重合体、ポリメチルペンテン等が挙げられ、これらのうちの１種を単独でまたは２種以上を組み合わせて用いることができる。
【００４９】
また、樹脂層８２は、前記材料で形成された無延伸のフィルムで構成されること、特に、後述する第１の部分８２１は、無延伸のポリプロピレンフィルムで構成されていることが好ましい。これにより、シール部８Ｓが電解液７により溶解または膨潤することを好適に防止することができる。
樹脂層８２の厚さは、特に限定されないが、３〜２００μｍ程度であることが好ましく、３〜８０μｍ程度であることがより好ましい。
【００５０】
保護層８３は、外装体８の最外層を構成し、基材層８１を保護する機能およびリチウムイオン二次電池１の機械的構造特性を確保する機能を有する。保護層８３の構成材料には、比較的硬質な樹脂材料が用いられる。かかる硬質な樹脂材料としては、例えば、ポリアミド系樹脂（ナイロン）、アクリル系樹脂、ポリカーボネート、ポリエステル系樹脂（ポリエチレンテレフタレート）等が挙げられ、これらのうちの１種を単独でまたは２種以上を組み合わせて用いることができる。
保護層８３の厚さは、特に限定されないが、５〜５０μｍ程度であることが好ましく、１０〜３０μｍ程度であることがより好ましい。
【００５１】
本実施形態の樹脂層８２は、外装体８を作製する際に融着されることによりシール部８Ｓとなる第１の部分８２１と、シート材８０の平面視において第１の部分８２１より内側に位置する第２の部分８２２とを有している。
第２の部分８２２は、外装体８を作製する際に溶融した第１の部分８２１の樹脂材料が、外装体８の内部へ流入するのを阻止するよう機能する。これにより、外装体８の内部に樹脂玉が形成されるのを防止して、機械的強度の低下が生じ難い外装体８とすることができる。
【００５２】
第２の部分８２２に、このような機能（流入阻止機能）を付与するためには、例えば、Ｉ：第２の部分８２２を、第１の部分８２１を構成する樹脂材料よりもメルトフローレートが小さい樹脂材料で構成すること、II：第２の部分８２２を、第１の部分８２１を構成する樹脂材料よりも密度が大きい樹脂材料で構成すること、III：第２の部分８２２を、第１の部分８２１を構成する樹脂材料よりも融点が高い樹脂材料で構成すること等のうちの少なくとも１つの方法により適切に行うことができる。
【００５３】
このような方法によれば、第１の部分８２１を構成する樹脂材料（以下、「第１の樹脂材料」とも言う。）が溶融状態となっても、第２の部分８２２を構成する樹脂材料（以下、「第２の樹脂材料」とも言う。）が溶融状態に至らないか、または溶融状態となっても、その流動性が第１の樹脂材料より低くなる。このため、第２の部分８２２に流入阻止機能を確実に付与することができる。また、かかる機能は、シート材８０の構成を複雑化することなく、すなわち比較的簡単な構成で実現することができる。
【００５４】
Ｉの場合、第１の樹脂材料の温度２００℃、荷重９８ＮにおけるメルトフローレートをＦ１［ｇ／１０ｍｉｎ］とし、第２の樹脂材料の温度２００℃、荷重９８ＮにおけるメルトフローレートをＦ２［ｇ／１０ｍｉｎ］としたとき、Ｆ１／Ｆ２が１．５〜３．５程度であることが好ましく、２〜３程度であることがより好ましい。Ｆ１／Ｆ２が前記範囲であることにより、第２の部分８２２の流入阻止機能をより向上させることができる。
【００５５】
第１の樹脂材料の温度２００℃、荷重９８ＮにおけるメルトフローレートＦ１は、０．０５〜５．０ｇ／１０ｍｉｎ程度であることが好ましく、０．１〜３．０ｇ／１０ｍｉｎ程度であることがより好ましい。一方、第２の樹脂材料の温度２００℃、荷重９８ＮにおけるメルトフローレートＦ２は、０．０３〜３．３ｇ／１０ｍｉｎ程度であることが好ましく、０．０６〜１．９ｇ／１０ｍｉｎ程度であることがより好ましい。
なお、メルトフローレート（ＭＦＲ）は、ＪＩＳ  Ｋ  ６７６０で規定されたプラストメータを用いて、ＪＩＳ  Ｋ  ７１２０に規定された測定方法に従って測定された値である。
【００５６】
IIの場合、第１の樹脂材料の密度をＤ１［ｇ／ｃｍ３］とし、第２の樹脂材料の密度をＤ２［ｇ／ｃｍ３］としたとき、Ｄ２−Ｄ１が０．０１５以下であることが好ましく、０．００５〜０．０１５程度であることがより好ましい。Ｄ２−Ｄ１が前記範囲であることにより、第２の部分８２２の流入阻止機能をより向上させることができる。
【００５７】
第１の樹脂材料の密度Ｄ１および第２の樹脂材料の密度Ｄ２は、０．９００〜０．９６５ｇ／ｃｍ３程度（好ましくは０．９１８〜０．９５０ｇ／ｃｍ３程度）の範囲から適宜選択される。
【００５８】
IIIの場合、第１の樹脂材料の融点をＭ１［℃］とし、第２の樹脂材料の融点をＭ２としたとき、Ｍ１−Ｍ２が１０〜３０程度であることが好ましく、１５〜２５程度であることがより好ましい。Ｍ１−Ｍ２が前記範囲であることにより、第２の部分８２２の流入阻止機能をより向上させることができる。
【００５９】
以上のような条件を満足するように、第１の樹脂材料および第２の樹脂材料は、それぞれ前記融着可能な材料の中から適宜選択される。なお、第２の樹脂材料は、前記融着可能な材料以外の樹脂材料（例えば、フッ素系樹脂等）から選択してもよい。
【００６０】
また、本実施形態のシート材８０は、その外周部に全周にわたって帯状の第１の部分８２１が設けられ、第１の部分８２１の内側かつ第１の部分８２１に沿って帯状の第２の部分８２２が設けられている。
そして、外装体８は、このような１枚のシート材８０を折り曲げ、対向配置された上側部分８０ａと下側部分８０ｂとを、第１の部分８２１を融着（例えば、熱融着、超音波融着、高周波融着）することにより作製されている。
【００６１】
図３に示すように、上側部分８０ａと下側部分８０ｂとは、平面視において、それらの左側端部、右側端部および上側端部が融着されている。これにより、外装体８の３辺に沿って、シール部８Ｓが形成されている。
なお、必要に応じて、上側部分８０ａおよび下側部分８０ｂの下側端部も融着して、シール部１Ｓを形成するようにしてもよい。
【００６２】
また、第２の部分８２２は、融着されても融着されなくてもよい。第２の部分８２２は、第１の部分８２１に対して前述のような関係を有するため、融着された場合であっても、第２の部分８２２は、第１の部分８２１（シール部８Ｓ）の接着強度よりも接着強度が低い弱シール部を形成する。
【００６３】
ここで、充放電の繰り返しや熱暴走によりリチウムイオン二次電池が異常に発熱すると、外装体内でガスが発生することにより内圧が上昇して外装体が膨れ上がり、内圧に耐え切れなくなると、終には勢いよく破裂（爆発）することがある。これは、外装体の内容量が一定で変化し得ないことを１つの要因とする。
【００６４】
これに対して、第２の部分８２２において弱シール部を形成しておけば、外装体８の内圧が上昇した場合、弱シール部が破断することにより、外装体８の内容積が増大して、上昇した内圧を吸収することができる。このため、外装体８の破裂の危険性を低減することができる。
【００６５】
第２の部分８２２の第２の幅は、第１の部分８２１の第１の幅より小さいことが好ましい。これにより、第２の部分８２２の流入阻止機能を十分に発揮させつつ、高い接着強度を有するシール部８Ｓを形成することができる。また、外装体８の破裂を低減し得る十分なサイズの弱シール部を確保することができる。
【００６６】
第１の幅をＬ１［ｍｍ］とし、第２の幅をＬ２［ｍｍ］としたとき、Ｌ２／Ｌ１が０．１〜０．８程度であることが好ましく、０．２〜０．７程度であることがより好ましい。これにより、前記効果をより向上させることができる。
【００６７】
以上説明したようなリチウムイオン二次電池１は、例えば、本発明の二次電池の製造方法に従って製造することができる。
［１］  シート材８０および電極積層体１０を準備する工程
［１−１］
シート材８０を準備する。
【００６８】
まず、基材層８１の一方の面に樹脂層８２を、他方の面に保護層８３をそれぞれ形成する。樹脂層８２および保護層８３は、それぞれ、例えば、前記樹脂材料で形成された樹脂シートを基材層８１に貼着すること、前記樹脂材料を基材層８１上に押し出し成形すること、前記樹脂材料を含む液体を基材層８１上に供給した後、乾燥させること等により形成することができる。
【００６９】
液体を供給する方法としては、例えば、スピンコート法、キャスティング法、マイクログラビアコート法、グラビアコート法、ナイフコート法、バーコート法、ロールコート法、ワイヤーバーコート法、ディップコート法、スプレーコート法等が挙げられ、これらのうちの１種を単独でまたは２種以上を組み合わせて用いることができる。
【００７０】
［１−２］
また、電極積層体１０を準備する。
まず、正極２と、負極３と、これらの間に介挿されたセパレータ６とを備える積層体を作製する。
【００７１】
この積層体は、例えば、Ｉ：いずれも帯状の正極２、負極３およびセパレータ６を、予めセル単位に切断した後に、これらを順次積層する方法、または、II：いずれも帯状の正極２、負極３およびセパレータ６を巻回してなるロールから連続的に引き出して順次積層した後、セル単位に分割する方法を用いて作製することができる。
次に、得られた積層体に、溶接等の方法により、正極２に端子用タブ４を、負極３に端子用タブ５を接合する。
【００７２】
［２］  開口部を備える外装体８を作製する工程
次に、樹脂層８２側の面が内側となるように、シート材８０を長手方向の中央部で折り曲げる。
その後、折り曲げられたシート材８０（上側部分８０ａおよび下側部分８０ｂ）の左側端部および右側端部の第１の部分８２１をそれぞれ融着して、シール部８Ｓを形成する。
【００７３】
図４に示すように、シール部８Ｓは、例えば、真空ラミネータ、ローラー、真空包装機等を用いてシート材８０を加圧しつつ、加熱、超音波照射または高周波照射することにより形成することができる。
この状態で、シート材８０が開口部を備える袋状に形成される。
【００７４】
［３］  外装体８内に電極積層体１０および電解液７を収納する工程
次に、開口部を介して、外装体８（袋状のシート材８０）内に電極積層体１０を収納するとともに、電解液７を充填する。このとき、端子用タブ４、５が、外装体８から外部に突出した状態とする。
【００７５】
［４］  外装体８の開口部を封止する工程
次に、外装体８の開口部（シート材８０の第１の部分８２１の残りの部分）を封止するように、前記と同様にしてシール部８Ｓを形成する。
以上の工程を経て、リチウムイオン二次電池１が得られる。
【００７６】
本発明では、第１の部分８２１を融着する際に、溶融した第１の樹脂材料が第２の部分８２２の存在により、外装体８の内部へ流入することが阻止される。このため、外装体８の内部のシール部８Ｓ近傍に樹脂玉（樹脂の塊）が形成されるのを防止することができる。
【００７７】
ここで、樹脂玉が形成された場合、樹脂玉は脆いため、外装体８内でガスが発生してシート材８０が引っ張られると、樹脂層８２の樹脂玉との境界部にクッラクが発生することがある。発生したクラックが基材層８１にまで到達すると、基材層８１を構成する金属がリチウム合金化してしまい、基材層８１に孔が形成されることがある。この場合、シート材８０の機械的強度が低下し、外装体８内で発生したガスの圧力によって、外装体８が容易に破損してしまう。
【００７８】
これに対して、本発明では、外装体８の内部に樹脂玉が形成されないため、前記不都合が生じず、外装体８の機械的強度の低下が防止され、不本意な破損を回避することができる。
【００７９】
なお、シート材８０は、その平面視において、第１の部分８２１より内側の位置に加えて、第１の部分８２１より外側の位置にも第２の部分８２２を有してもよい。これにより、溶融した第１の樹脂材料がシート８０外に流出するのを防止することもできる。このため、外装体８０の外側にバリ（樹脂玉）が形成するのを防止して、バリを除去する工程を省略することができる。
【００８０】
また、樹脂層８２の第１の部分８２１および第２の部分８２２以外の部分は、電解液７が基材層８１に接触するのを防止することができれば、如何なる樹脂材料で構成されてもよいが、シート材８０の作成が複雑になるのを防止し得ること、作成コストを低減し得ることから、第１の部分８２１と同様の樹脂材料（第１の樹脂材料）で構成することが好ましい。
【００８１】
＜第２実施形態＞
次に、リチウムイオン二次電池の第２実施形態について説明する。
以下、第２実施形態のリチウムイオン二次電池について説明するが、前記第１実施形態のリチウムイオン二次電池との相違点を中心に説明し、同様の事項については、その説明を省略する。
【００８２】
図５は、第２実施形態のリチウムイオン二次電池を模式的に示す断面図、図６は、図５中のＢ−Ｂ線断面図、図７は、図５に示すリチウムイオン二次電池の外装体を作製する工程を示す断面図である。
図５および図６に示すように、第２実施形態のリチウムイオン二次電池１では、第２の部分８２２の構成およびの配置位置が異なること以外は、前記第１実施形態のリチウムイオン二次電池１と同様である。
【００８３】
第２実施形態のシート材８０では、第２の部分８２２が複数の粒子８２２ａで構成され、複数の粒子８２２ａが樹脂層８２上に配置されている。また、樹脂層８２は、その全体が第１の樹脂材料で形成され、複数の粒子８２２ａより外側の部分が、融着によりシール部８Ｓを形成する第１の部分８２１を構成している。
【００８４】
具体的には、複数の粒子８２２ａは、ほぼ球状をなしており、第１の部分８２１より内側に位置し、右側および左側の第１の部分８２１に沿って設けられている。これにより、複数の粒子８２２ａは、溶融した第１の樹脂材料に対して堰止部として機能して、外装体８の内部へ流入するのを阻止する。
【００８５】
したがって、製造されるリチウムイオン二次電池１では、図５に示すように、シール部８Ｓの一部は、複数の粒子８２２ａにより堰き止められ、平面視において、隣り合う２つの粒子８２２ａの間に位置している。
【００８６】
ここで、樹脂層８２（第１の樹脂材料）の軟化温度をＸ［℃］とし、粒子８２２ａの軟化温度をＹ［℃］としたとき、Ｙ−Ｘが１０〜５０程度であることが好ましく、１５〜３５程度であることがより好ましい。これにより、粒子８２２ａの変形を防止して、堰き止め効果を確実に発揮させつつ、十分な接着強度を有するシール部８Ｓを形成することができる。
【００８７】
複数の粒子８２２ａの平均粒径（粒径の平均値）Ｒ［μｍ］とし、第１の部分８２１（シール部８Ｓ）の平均幅（幅の平均値）Ｗ［μｍ］としたとき、Ｒ／Ｗの値を適宜設定することにより、シール部８Ｓの十分な接着強度を確保するとともに、溶融した第１の樹脂材料が外装体８の内部へ流入するのをより確実に阻止することができる。
【００８８】
粒子８２２ａの平均粒径Ｒの具体的な値は、１０〜１００μｍ程度であることが好ましく、１５〜５０μｍ程度であることがより好ましい。
また、第１の部分８２１の平均幅Ｗ、１〜１５μｍ程度であることが好ましく、３〜１０μｍ程度であることがより好ましい。
【００８９】
本実施形態において、複数の粒子８２２ａは、ほぼ等間隔で設けられている。これにより、粒子８２２ａ同士の間のそれぞれに流入する溶融状態の第１の樹脂材料の量を均一化することができる。このため、溶融した第１の樹脂材料が、外装体８の内部へ流入するのをより確実に阻止することができる。
【００９０】
複数の粒子８２２ａの平均間隔（間隔の平均値）Ｐは、特に限定されないが、２〜５０μｍ程度であることが好ましく、５〜３０μｍ程度であることがより好ましい。これにより、前記効果をより向上させることができる。
【００９１】
このような粒子８２２ａは、第１の部分８２１（シール部８Ｓ）との密着性が高い材料で構成されていることが好ましい。かかる材料としては、例えば、アクリロニトリル共重合体のようなアクリル系樹脂、ポリアミド系樹脂等が挙げられ、これらのうちの１種を単独でまたは２種以上を組み合わせて用いることができる。
【００９２】
なお、粒子８２２ａの熱膨張係数をシール部８Ｓ（第１の部分８２１）の熱膨張係数より大きくなるよう設定することが好ましい。
ここで、前述したような内圧上昇による外装体の破裂は、シート材の溶着部（シール部）の接着強度が極めて高いことも１つの要因とする。
【００９３】
これに対して、粒子８２２ａの熱膨張係数をシール部８Ｓ（第１の部分８２１）の熱膨張係数より大きくなるよう設定することにより、外装体８の内圧が必要以上に高くなる前に、シール部８Ｓが破断して、外装体８の内外を連通する流路が形成されるように構成することができる。
【００９４】
具体的には、リチウムイオン電池１が異常に発熱すると、粒子８２２ａが熱膨張して容積が増大する。容積が増大した粒子８２２ａにより、上側部分８０ａと下側部分８０ｂとが互いに離間するように押し広げられて、シール部８Ｓの接着強度が低下する。ここに、上昇した内圧の押圧力が作用することにより、シール部８Ｓが破断され、外装体８が開封される。
【００９５】
特に、各粒子８２２ａは、融着された樹脂層８２同士の界面近傍に位置するため、粒子８２２ａの熱膨張による押圧力および外装体８の内圧による押圧力を、樹脂層８２同士の界面の剥離（シール部８Ｓの破断）に効率よく利用することができる。
【００９６】
なお、外装体８内で発生したガスを排出する手段として、外装体８にガス排出弁を設ける構成も考えられるが、粒子８２２ａによる構成とすることが好ましい。かかる構成によれば、外装体８には、シート材８０およびシール部８Ｓにより高い気密性が確保されている。このため、ガス排出弁を設ける場合に問題となる外装体８内への水分の浸入を十分に阻止することができ、通常使用時において、電極積層体１０の劣化を確実に防止することができる。
【００９７】
また、各粒子８２２ａは、中空であっても中実であってもよいが、中空であることが好ましい。中空の粒子８２２ａは、ガスを内包するため、熱膨張による容積変化をより大きくすることができる。
かかるガスとしては、例えば、空気、エタン、エチレン、プロパン、プロペン、ｎ−ブタン、イソブタン、ブテン、イソブテン、ｎ−ペンタン、イソペンタン、ネオペンタン、ｎ−へキサン、ヘプタン、石油エーテルのような低分子量炭化水素（低沸点炭化水素）、ＣＣｌ３Ｆ、ＣＣｌ２Ｆ２、ＣＣｌＦ３のようなクロロフルオロカーボン、テトラメチルシラン、トリメチルエチルシラン、トリメチルイソプロピルシランのようなテトラアルキルシラン等が挙げられる。
【００９８】
さらに、中空の粒子８２２ａは、例えば、消火剤、吸水性ポリマーのような物質のうちの少なくとも１種を内包してもよい。中空の粒子８２２ａが熱膨張して破泡（破裂）した場合には、これらの物質をシール部８Ｓに形成された流路内に放出することができる。
例えば、消火剤が放出されれば、リチウムイオン二次電池１が発火するのを未然に防止することができる。また、吸水性ポリマーが放出されれば、電解液７が吸水性ポリマーに吸収されることにより、リチウムイオン二次電池１（外装体８）外に流出するのを防止することができる。
【００９９】
第２実施形態のリチウムイオン二次電池１は、前記工程［１−１］において粒子８２２ａを備えるシート材８０を用意し、図７に示すように、第１の部分８２１を融着することにより、前記第１実施形態のリチウムイオン二次電池１と同様にして製造することができる。
かかる粒子８２２ａを備えるシート材８０は、長方形のシート材８０を用意し、このシート材８０の一方の面（樹脂層８２）の２つの長辺の所定位置に、複数の粒子８２２ａを配置することで作製される。
【０１００】
複数の粒子８２２ａは、例えば、粒子８２２ａを含む液剤を、例えば、液滴吐出ノズル、ディスペンサ等から吐出して樹脂層８２上に供給した後、乾燥すること、あるいは、粒子８２２ａが所定位置に配置された離型紙を貼着して転写することにより配置することができる。
【０１０１】
なお、シール部８Ｓは、図８に示すような構成とすることもできる。図８に示すシール部８Ｓは、粒子８８２ａ（第２の部分８８２）の外側であって、上側部分８０ａと上側部分８０ｂとの間に接着性シート９（第１の部分８２１）を介在させ、この融着シート９と２つの樹脂層８２とを融着することにより形成されている。かかる融着シート９は、樹脂層８２と同様の材料で構成することが好ましい。
【０１０２】
このような第２実施形態のリチウムイオン二次電池１においても、前記第１実施形態のリチウムイオン二次電池１と同様の作用・効果が得られる。
なお、粒子８２２ａは、外装体８の開口部（上側端部）にも配置して、第１の部分８２１を融着するようにしてもよい。
また、複数の粒子８２２ａは、互いに接触していてもよい。
さらに、第２の部分８２２は、複数の粒子８２２ａに代えて、第１の部分８２１に沿って連続して延在する帯状体または線状体で構成することもできる。
【０１０３】
以上説明した各実施形態では、リチウムイオン二次電池１は、１つの電極積層体１０を備える構成であったが、積層された複数の電極積層体１０を備える構成であってもよく、正極２が内側に位置するように巻回した帯状の電極積層体１０を備える構成であってもよい。
【０１０４】
また、各前記実施形態の外装体８は、１枚のシート材８０を折り曲げることにより作製したが、外装体８は、シート材８０の第１の部分８２１および第２の部分８２２が存在する側の面に、他のシート材を積層した後、これらの全周において第１の部分８２１を融着することにより作製してもよい。
【０１０５】
電解質には、電解液７に代えて、固体電解質を用いることもできる。
また、第２の部分８２２は、樹脂材料に代えて、例えば、セラミックス材料で構成することもできる。
また、シート材８０は、基材層８１と樹脂層８２との間、および基材層８１と保護層８３との間には、１以上の任意の目的（例えば、密着性の向上）の層が設けられてもよい。
【０１０６】
以上、本発明のシート材、二次電池および二次電池の製造方法について説明したが、本発明は、これらに限定されるものではない。
本発明の二次電池は、リチウムイオン二次電池の他、例えば、銀イオン二次電池等の二次電池に適用することもできる。
【０１０７】
また、本発明のシート材および二次電池は、それぞれ他の任意の構成を有していてもよいし、同様の機能を発揮する任意の構成と置換されていてよく、本発明の二次電池の製造方法は、１以上の任意の目的の工程を有していてもよい。
さらに、本発明では、前記第１および第２の実施形態における任意の構成を組み合わせるようにしてもよい。
【符号の説明】
【０１０８】
１          リチウムイオン二次電池
１０        電極積層体
２          正極
３          負極
４、５      端子用タブ
６          セパレータ
７          電解液
８          外装体
８０        シート材
８０ａ      上側部分
８０ｂ      下側部分
８１        基材層
８２        樹脂層
８２１      第１の部分
８２２      第２の部分
８２２ａ    粒子
８３        保護層
８Ｓ        シール部
９          融着シート
【図１】
2019046535.tif 000003
【図２】
2019046535.tif 000004
【図３】
2019046535.tif 000005
【図４】
2019046535.tif 000006
【図５】
2019046535.tif 000007
【図６】
2019046535.tif 000008
【図７】
2019046535.tif 000009
【図８】
2019046535.tif 000010